또한 , 본 발명 은 고신 율 사 염사 를 이용 한 원단 의 제조 방법 에 있 어서 , PET 와 PTT 혼합 잠재 권 축사 혹은 PET 와 PBT 혼합 잠재 권 축사 혹은 기타 잠재 권 축사 등 대 PET 일 반사 를 35 : 65 중량 % 로 이루어진 원사 구성 단계 상기 혼합 비율 로 원사 구성 단계 를 거친 코 어사 와 이펙트 사 의 혼 합사 에 에 어 젯 가공 을 시키 는 사 가공 단계 상기 사 가공 된 가공사 를 0 . 35 g / ㎤ 로 권 취 시키 는 연 권 단계 상기 연 권 된 가공사 를 120 ℃ 에서 60 분 동안 수축 시키 는 열 고정 단계 상기 열 고정 된 가공사 를 0 . 35 g / ㎤ 로 다시 느슨 하 게 권 취 시키 는 연 권 단계 상기 연 권 된 가공사 를 치즈 염색기 를 이용 하 여 회색 으로 염색 하 는 사염 단계 상기 사염 된 사염 사 를 350 m / min 으로 롤 을 완성 시키 는 재권 취 단계 상기 재권 취 된 사염 사 를 자 카드 제 직기 로 직조 하 여 원단 을 만드 는 제직 단계 상기 제직 된 원단 을 85 ℃ 에서 15 분 간 신율 을 부여 하 는 수축 이 완 단계 상기 수축 이완 된 원단 을 170 ℃ 에서 18 m / min 속도 로 외관 을 유지 시키 는 예비 열 고정 단계 상기 열 고정 된 원단 을 170 ℃ 에서 18 m / min 속도 로 형태 고정 시키 는 코팅 단계 를 포함 하 는 고신 율 사 염사 를 이용 한 원단 의 제조 방법 을 제공 한다 .